КАБЕЛЬ, СОДЕРЖАЩИЙ ПОКРЫТИЕ НА ОСНОВЕ ПОЛИТЕТРАФТОРЭТИЛЕНА

1. Кабель, содержащий одну или более жил, на которые нанесено покрытие, включающее
по меньшей мере один слой (а) из материала на основе политетрафторэтилена (ПТФЭ), содержащего от 5% до 80% масс. наполнителя; и
по меньшей мере один слой (b) из материала на основе ПТФЭ, содержащего менее 8% масс. наполнителя;
при этом слой (b) расположен снаружи слоя (а), и содержание наполнителя выражено в виде процентной доли от общей массы материала на основе ПТФЭ.
2. Кабель по п. 1, в котором содержание наполнителя в материале слоя (а) составляет от 15% до 60%, предпочтительно от 25% до 55%, более предпочтительно составляет 50% масс. от массы материала на основе ПТФЭ.
3. Кабель по п. 1, дополнительно включающий слой (с) материала на основе ПТФЭ, не содержащего наполнителя или содержащего менее 8% масс. наполнителя, причем слой (с) расположен под слоем (а).
4. Кабель по п. 2, дополнительно включающий слой (с) материала на основе ПТФЭ, не содержащего наполнителя или содержащего менее 8% масс. наполнителя, причем слой (с) расположен под слоем (а).
5. Кабель по любому из пп. 1-4, в котором по меньшей мере наполнитель материала слоя (а) включает соединение, выбранное из группы, состоящей из оксидов металлов, стекловолокна, углерода, керамики и смесей перечисленных материалов.
6. Кабель по п. 5, в котором соединение включает по меньшей мере один оксид металла, выбранный из группы, состоящей из диоксида титана, оксида алюминия, оксида цинка, оксида меди, оксида магния, оксида серебра и смесей перечисленных материалов.
7. Кабель по п. 6, в котором наполнитель, содержащийся в материале на основе ПТФЭ слоя (а), включает единственный оксид металла.
8. Кабель по любому из пп. 1-4 или 6-7, в котором материал на основе ПТФЭ слоя (b) и/или слоя (с) включает модифицированный ПТФЭ.
9. Кабель по любому из пп. 1-4 или 6-7, в котором материал на основе ПТФЭ слоя (b) и/или слоя (с) дополнительно включает пигменты.
10. Кабель по п. 5, в котором материал на основе ПТФЭ слоя (b) и/или слоя (с) включает модифицированный ПТФЭ и/или пигменты.
11. Кабель по любому из пп. 1-4, 6, 7 или 10, в котором слои гомогенны.
12. Кабель по любому из пп. 1-4, 6, 7 или 10, дополнительно включающий дополнительное наружное покрытие, покрывающее слои (а) и (b).
13. Способ изготовления кабеля, содержащего одну или более жил, на которые нанесено покрытие, включающий
этап (i) наматывания первой ленты, имеющей ширину и изготовленной из отвержденного материала на основе ПТФЭ, содержащего от 5% до 80% масс. наполнителя, вокруг жилы (жил) для получения промежуточного кабеля; и
последующий этап (ii) нанесения на промежуточный кабель покрытия из материала на основе необработанного (сырого) ПТФЭ, не содержащего наполнителя или содержащего менее 8% масс. наполнителя;
причем содержание наполнителя выражено в виде процентных долей от общей массы ленты или материала на основе ПТФЭ.
14. Способ изготовления по п. 13, в котором количество наполнителя в материале первой ленты составляет от 15% до 60%, предпочтительно от 25% до 55%, более предпочтительно 50% масс. от массы материала на основе ПТФЭ.
15. Способ изготовления по п. 13, в котором перед проведением этапа (i) выполняют предварительный этап, включающий нанесение на жилу покрытия из необработанного материала на основе ПТФЭ, не содержащего наполнителя или содержащего менее 8% масс. наполнителя.
16. Способ изготовления по п. 14, в котором перед проведением этапа (i) выполняют предварительный этап, включающий нанесение на жилу покрытия из необработанного материала на основе ПТФЭ, не содержащего наполнителя или содержащего менее 8% масс. наполнителя.
17. Способ изготовления по любому из пп. 13-16, в котором этап (ii) нанесения покрытия выполняют наматыванием второй ленты вокруг промежуточного кабеля.
18. Способ изготовления по любому из пп. 13-16, дополнительно включающий последующий этап (iii) отверждения кабеля.
19. Способ изготовления по п. 18, в котором этап (ii) нанесения покрытия выполняют наматыванием второй ленты вокруг промежуточного кабеля.
20. Способ изготовления по любому из пп. 13-16 или 19, дополнительно включающий дополнительный этап нанесения на кабель покрытия, представляющего собой дополнительное покрытие.
21. Способ по п. 20, в котором материал на основе ПТФЭ, из которого получена первая лента, включает в качестве наполнителя оксид металла, выбранный из группы, состоящей из диоксида титана, оксида алюминия, оксида цинка, оксида меди, оксида магния и оксида серебра.
22. Способ по любому из пп. 13-16 или 19, в котором материал на основе ПТФЭ, из которого получена первая лента, включает в качестве наполнителя оксид металла, выбранный из группы, состоящей из диоксида титана, оксида алюминия, оксида цинка, оксида меди, оксида магния и оксида серебра.
23. Способ по любому из пп. 13-16 или 19, в котором толщина применяемой ленты (лент) составляет от 20 мкм до 250 мкм.
24. Способ по п. 22, в котором толщина находится в диапазоне от 40 мкм до 140 мкм.
25. Набор для изготовления кабеля по любому из пп. 1-12, включающий
по меньшей мере одну жилу;
по меньшей мере одну ленту из отвержденного материала на основе ПТФЭ, содержащего от 5% до 80% масс. наполнителя; и
по меньшей мере одну ленту из необработанного материала на основе ПТФЭ, содержащего менее 8% масс. наполнителя;
причем содержание наполнителя выражено в виде процентной доли от общей массы материала на основе ПТФЭ, составляющего ленту.
26. Набор по п. 25, в котором содержание наполнителя в ленте, изготовленной из отвержденного материала на основе ПТФЭ, содержащего от 5% до 80% масс. наполнителя, находится в диапазоне от 15% до 60%, предпочтительно в диапазоне от 25% до 55%, более предпочтительно составляет 50% масс. от массы материала на основе ПТФЭ.
27. Применение кабеля по любому из пп. 1-12 или кабеля, полученного способом по любому из пп. 13-24, или полученного из набора по п. 25 или 26, для сборки электрической цепи для авиационной промышленности.